ПОЛИМЕРНАЯ КОМПОЗИЦИЯ, СПОСОБ ЕЕ ПОЛУЧЕНИЯ И ЕЕ ПРИМЕНЕНИЕ

1. Полимерная композиция P1, содержащая:
a) от 30% масс. до 60% масс. неорганического минерального соединения (F),
b) от 2% масс. до 15% масс. (мет)акрилового сополимера (A1) или смеси (мет)акриловых сополимеров,
c) полимерный модификатор ударной вязкости (IM1) или смесь полимерных модификаторов ударной вязкости
отличающаяся тем, что три компонента из числа a), b) и c) составляют 100% масс.
2. Композиция по п. 1, где неорганическое соединение (F) состоит из минерального наполнителя (F1) и агента для повышения текучести (F2), где массовое отношение (F1)/(F2) составляет, по меньшей мере, 5/1.
3. Композиция по п. 1 или 2, содержащая
a) в пределах между 30% масс. и 60% масс. неорганического соединения (F),
b) в пределах между 2% масс. и 15% масс. (мет)акрилового сополимера (A1), и
c) полимерный модификатор ударной вязкости (IM1).
4. Композиция по любому из пп. 1-3, где композиция находится в форме порошка, имеющего медианный по объему размер частиц D50 в пределах между 1 мкм и 500 мкм.
5. Композиция по п. 4, где каждая частица порошка содержит соединения a), b) и c).
6. Композиция по любому из пп. 1-5, где полимерный модификатор ударной вязкости (IM1) представляет собой полимерные частицы, имеющие многослойную структуру, содержащие, по меньшей мере, один слой (IM1L1), содержащий полимер (L1), имеющий температуру стеклования ниже 0°C, и, по меньшей мере, другой слой (IM1L2), содержащий полимер (L2), имеющий температуру стеклования выше 45°C.
7. Композиция по п. 6, где массовое отношение слой (IM1L1)/слой (IM1L2) в полимерных частицах, имеющих многослойную структуру, составляет, по меньшей мере, 85/15, преимущественно, по меньшей мере, 86/14.
8. Композиция по п. 6, где массовое отношение слой (IM1L1)/слой (IM1L2) в полимерных частицах, имеющих многослойную структуру, составляет, по меньшей мере, 87/13, еще более преимущественно, по меньшей мере, 88/12, а наиболее преимущественно, по меньшей мере, 89/11.
9. Композиция по п. 6, где массовое отношение слой (IM1L1)/слой (IM1L2) в полимерных частицах, имеющих многослойную структуру, предпочтительно находится в пределах, по массе, между 70/30 и 99/1, более предпочтительно, 80/20 и 98/2, еще более предпочтительно, 85/15 и 97/3, преимущественно от 89/11 до 96/4, а наиболее преимущественно, в пределах между 90/10 и 96/4.
10. Композиция по п. 6, где массовое отношение слой (IM1L1)/слой (IM1L2) в полимерных частицах, имеющих многослойную структуру, предпочтительно находится в пределах, по массе, между 86/14 и 97/3, более преимущественно, между 87/13 и 97/3, еще более преимущественно, между 88/12 и 97/3.
11. Композиция по п. 6, где полимер L1 составляет более 85% масс полимерного модификатора ударной вязкости (IM1).
12. Композиция по п. 6, где полимер L1 составляет, более предпочтительно, более 86% масс., а преимущественно, более 87% масс.
13. Композиция по любому из пп. 6-8, где полимер (L1), имеющий температуру стеклования ниже 0°Cпредставляет собой (мет)акриловый полимер, содержащий, по меньшей мере, 50% масс мономеров из числа алкилакрилатов.
14. Композиция по любому из пп. 1-9, где, по меньшей мере, часть неорганического минерального наполнителя (F) представляет собой минеральный наполнитель, выбранный из карбоната кальция, кальцинированной глины, диоксида кремния (коллоидного или осажденного), глины, монтмориллонита (наноглины), цеолита или перлита, диоксида титана.
15. Композиция по любому из пп. 1-10, где неорганический минеральный наполнитель (F) или их смесь выбирают из карбоната кальция.
16. Композиция по любому из пп. 1-11, где (мет)акриловый сополимер (A1) выбирают из сополимера, содержащего, по меньшей мере, 50% масс. метилметакрилата.
17. Композиция по любому из пп. 1-12, где (мет)акриловый сополимер (A1) имеет средневзвешенную молекулярную массу, по меньшей мере, 1000000 г/моль.
18. Способ приготовления полимерной композиции P1, содержащей
a) от 30% масс. до 60% масс. неорганического соединения (F),
b) от 2% масс. до 15% масс. (мет)акрилового сополимера (A1),
c) полимерный модификатор ударной вязкости (IM1)
характеризуемой тем, что три компонента a), b) и c) составляют 100% масс., причем указанный способ включает стадию
смешивания трех компонентов из a), b) и c), при этом два компонента b) и c) и, по меньшей мере, 83,33% масс соединения a) находятся в форме дисперсии в водной фазе в ходе стадии смешивания.
19. Способ приготовления композиция P1 по п. 18, где указанное неорганическое соединение (F) состоит из минерального наполнителя (F1) и агента для повышения текучести (F2), где массовое отношение (F1)/(F2) составляет, по меньшей мере, 5/1.
20. Способ по п. 18 или 19, отличающийся тем, что указанный способ включает стадию
i) смешивания трех компонентов из a), b) и c), при этом три компонента находятся в форме дисперсии в водной фазе в ходе стадии смешивания,
ii) сушки смеси, полученной на стадии i).
21. Способ приготовления полимерной композиции P2, содержащей полимерную композицию P1 по любому из пп. 1-17 или композицию, полученную с помощью способа по любому из пп. 18-20,
при этом указанная полимерная композиция P2 содержит также
d) термопластичный полимер TP1,
причем указанный способ включает стадию
смешивания композиций P1 и термопластичного полимера TP1.
22. Применение композиции по любому из пп. 1-17 или композиции, полученной с помощью способа по любому из пп. 18-20, для повышения стойкостик разрыву экструзионного потока термопластичного полимера TP1.
23. Применение композиции по любому из пп. 1-17 или композиции, полученной с помощью способа по любому из пп. 18-20, для переработки полимерной композиции P2, которая содержит указанную полимерную композицию P1 и термопластичный полимер TP1.
24. Изделие, содержащее переработанную полимерную композицию, которая получена способом по п. 21, отличающееся тем, что изделие представляет собой профиль, трубу, сайдинг, кровельную пленку, лист или вспененное изделие.